СПОСОБ ПРОИЗВОДСТВА НЕТКАНОГО КОМПОЗИЦИОННОГО СЛОИСТОГО ПРОДУКТА С РАЗНОЙ СТЕПЕНЬЮ ТВЕРДОСТИ
MANUFACTURE METHOD OF NONWOVEN COMPOSITE LAMINATED PRODUCT WITH DIFFERENT HARDNESS DEGREE

Область техники
Настоящее изобретение относят к способу производства нетканого композиционного слоистого продукта с разной степенью твердости, и, более конкретно, к способу производства продукта с нетканым промышленным композиционным слоем, твердый слой и мягкий слой которого обрабатывают первичным горячим прессованием в форме с неравной толщиной материала.
Предшествующий уровень техники
Промышленное производство изделий на основе нетканых продуктов с помощью технологий создания нетканых продуктов широко используют в нашей повседневной жизни, причем некоторые однослойные нетканые продукты используют непосредственно для изготовления продуктов, а некоторые нетканые текстильные композиционные слоистые (не менее двух слоев) нетканые продукты используют для изготовления продуктов. Например, нетканые текстильные губки для мытья, доступные на рынке, в основном делятся на однослойные продукты (обычно окрашенные в зеленый цвет) или двухслойные (композиционные слоистые) продукты (обычно окрашенные в зеленый цвет с одной стороны и в желтый цвет - с другой). Вдобавок, такие продукты, как подушки сидений, задние подушки и постельные подушки, также делятся на однослойные и композиционные слоистые продукты.
Поскольку путем подбора и контроля условий производства, таких как давление или температура (или температура нагревания), в процессе придания формы могут быть получены нетканые продукты с различной степенью твердости, при использовании композиционных слоистых продуктов для производства продуктов свойства различной плотности различных слоев могут быть использованы для производства двухстороннего продукта с различной степенью твердости с обеих сторон, удовлетворяющего требованиям различных задач. Например, композиционная слоистая постельная подушка может обеспечивать как твердую, так и мягкую поверхности, по выбору пользователя. Материал для отделки автомобильных интерьеров, обеспечивающий комфортную поездку и удовлетворительный эффект звукопоглощения и звукоизоляции, в общем обладает как хорошим звукопоглощением, так и хорошей звукоизоляцией, чтобы изолировать от внешних высокочастотных шумов и звуков, так же как и от высокочастотных шумов и вибрации, производимой автомобилем. При слабом звукопоглощении и звукоизоляции трудно убедить покупателя в высокой стоимости автомобиля премиум-класса, поэтому большинство традиционно используемых материалов для отделки интерьеров автомобилей представляют собой композиционные слоистые нетканые продукты (с по меньшей мере двумя слоями и хорошими звукопоглощением и звукоизоляцией), чтобы удовлетворить соответствующие требования. Дополнительно к хорошему звукопоглощению и звукоизоляции, материал для отделки автомобильных интерьеров также должен удовлетворять требованию привлекательной текстуры (такой как мягкая на ощупь поверхность). Если материал для отделки автомобильных интерьеров смонтирован в определенном положении (таком, как внутренняя сторона листа металла), которая не находят в контакте с водителем или пассажирами, в качестве материала для отделки автомобильных интерьеров используют толстую пластину материала с относительно высокой твердостью. Если материал для отделки автомобильных интерьеров смонтирован в положении, находящемся в контакте с водителем или пассажирами (такой как внутренняя поверхность дверей автомобиля или сидения автомобиля), выбирают мягкий материал с относительно низкой твердостью, а другую сторону (сторону, не находящуюся в контакте с водителем или пассажиром) по-прежнему изготавливают из толстой пластины материала с относительно высокой твердостью. Таким образом, традиционный материал для отделки автомобильных интерьеров, как правило, изготавливают двухсторонним.
Для удовлетворения требования наличия двух поверхностей нетканого продукта с различной твердостью, автор настоящего изобретения предоставил схему контроля условий нагреваний различных частей одного продукта таким образом, что различные части продукта нагревают и размягчают в различной степени, а затем продукт подвергают компрессионному формованию для получения продукта, обладающего различной плотностью в различных частях. На изобретение была подана патентная заявка, озаглавленную "Способ промышленного изготовления одного продукта с частями различной плотности" и изобретение защищено патентами R.O.C. №1275469 и P.R.C. № ZL 200610007283.8. По сравнению с целями и притязаниями вышеописанных опубликованных патентов, способ производства по настоящему изобретению в основном применяют к тому же материалу, но большинство традиционных продуктов с нетканым текстильным композиционным слоем сделаны из нетканых текстильных продуктов с различной твердостью (продукты различны), а затем нетканые текстильные продукты с различной твердостью присоединяют друг к другу и осуществляют их соединение, чтобы получить ожидаемый продукт с нетканым текстильным композиционным слоем. Очевидно, традиционный способ промышленного изготовления нетканого продукта отличается от такового по патенту R.O.C. № I275469.
2
2
Касательно Фиг. 1(a), 1(b) и 2, соответственно схематически изображающих структуру традиционного продукта с нетканым текстильным композиционным слоем, изготовленного из традиционного материала 10 для отделки автомобильных интерьеров 10, и схему способа производства такого продукта, Фиг. 1(a) изображает материал для отделки автомобильных интерьеров 10, включающий твердый слой 11, промежуточную пленку 12 и мягкий слой 13, где твердый слой 11, промежуточная пленка 12 и мягкий слой 13 уложены слоями и обработаны с получением конечных деталей из материала для отделки автомобильных интерьеров 10, как показано на Фиг. 1(b). В промышленности твердый слой 11 обычно известен как "покровный слой", имеющий характеристику толщины (t) 3~7 мм и массу (w) приблизительно 1000 г/м; промежуточная пленка 12, обычно известная как "пленка", представляет собой пленочный барьерный слой, изготовленный из пластика и имеющий характеристику толщины (t) приблизительно 50 μ; а мягкий слой 13, обычно известный как "прокладка", имеет характеристику толщины (t) 20~35 мм и массу (w) приблизительно 1000 г/м. Соответственно, твердый слой 11 представляет собой слой с более высокой твердостью, а мягкий слой 13 представляет собой слой с меньшей твердостью, так что после монтажа материала для отделки автомобильных интерьеров твердый слой 11 монтируется в положении, не контактирующем с водителем или пассажирами, а мягкий слой 13 монтируется в положении, контактирующем с водителем или пассажирами.
Традиционный способ производства послойной укладкой твердого слоя 11, промежуточной пленки 12 и мягкого слоя 13 для получения продукта, изготовленного из материала 10 для отделки интерьеров автомобилей, продемонстрирован на Фиг. 1(b), и процедура традиционного способа производства, как продемонстрировано на Фиг. 2, включает следующие этапы:
(1) осуществляют преформовку первого нетканого текстильного материала 11' и второго нетканого текстильного материала 13' в твердый слой 11 и мягкий слой 13 при одновременном производстве промежуточной пленки 12. Иными словами, нетканый текстильный материал 11', промежуточную пленку 12 и второй нетканый текстильный материал 13' изготавливают заранее.
(2) Наносят адгезивное вещество в виде спрея на поверхность первого нетканого текстильного материала 11', а затем присоединяют первый нетканый текстильный материал 11' к промежуточной пленке 12, чтобы получить первый промежуточный продукт 14. Иными словами, каждый первый промежуточный продукт 14 образован путем присоединения первого нетканого текстильного материала 11' к промежуточной пленке 12 с помощью обработки адгезивным спреем.
(3) Нагревают первый промежуточный продукт 14 при температуре нагревания 120°С~70°С и затем помещают первый промежуточный продукт 14 в форму с равной толщиной материала 15 для проведения горячего прессования первого промежуточного продукта 14, чтобы получить второй промежуточный продукт 16, включающий твердый слой и промежуточную пленку 12 с необходимыми характеристиками. Иными словами, полученный второй промежуточный продукт 16 имеет твердый слой 11 с необходимыми характеристиками и промежуточную пленку 12, наложенную на поверхность твердого слоя 11.
(4) Помещают второй промежуточный продукт 16 в форму с неравной толщиной материала 17 и распыляют адгезив на поверхность промежуточной пленки 12 второго промежуточного продукта 16 при одновременном нагревании второго нетканого текстильного материала 13' при температуре нагревания 120°С~70°С.
(5) Помещают второй нетканый текстильный материал 13' на второй промежуточный продукт 16 в форму с неравной толщиной материала 17 и подвергают форму с неравной толщиной материала 17 горячему прессованию, чтобы спрессовать и сформировать второй нетканый текстильный материал 13' в мягкий слой 13 с необходимыми характеристиками таким образом, чтобы изготовить материал для отделки автомобильных интерьеров 10, включающий твердый слой 11, промежуточную пленку 12 и мягкий слой 13 с необходимыми характеристиками.
Структура и способ производства вышеупомянутого материала, представляющего собой трехслойный композиционный материал для отделки автомобильных интерьеров 10, описаны выше, причем твердый слой 11 обладает эффектом звукоизоляции, мягкий слой 13 обладает эффектом звукопоглощения и обеспечивает привлекательную текстуру, а промежуточная пленка 12 представляет собой барьерный слой для лучшей звукоизоляции и звукопоглощения. Если материал для отделки автомобильных интерьеров 10 состоит из твердого слоя 11, промежуточной пленки 12 и мягкого слоя 13, обеспечивается более привлекательный пользовательский эффект, однако это требует также более сложного способа производства и более высокой себестоимости производства. Исходя из баланса «цена-качество», двухслойный материал для отделки автомобильных интерьеров 10 состоит только из твердого слоя 11 и мягкого слоя 13, так что вышеописанный способ производства не предусматривает использования промежуточной пленки 12, первого промежуточного продукта 14 и второго промежуточного продукта 16, и для проведения горячего прессования в пресс-форме для получения твердого слоя 11 с необходимыми характеристиками требуется лишь форма с равной толщиной материалов 15 для нагревания первого нетканого текстильного материала 11', а затем осуществляется горячее прессование в форме с неравной толщиной материала 17 для получения твердого слоя 11, и нагретый второй нетканый текстильный материал 13' приклеивают/чтобы получить материал для отделки автомобильных интерьеров 10, включающий твердый слой 11 и мягкий слой 13 с необходимыми характеристиками.
Поскольку автор настоящего изобретения связан с работой, относящейся к конструированию, разработке и производству нетканых текстильных продуктов, ему хорошо известен вышеописанный материал для отделки автомобильных интерьеров 10, вне зависимости от того, представляет ли это собой способ производства трехслойного композиционного материала или двухслойного композиционного материала, и изобретатель на основании своего опыта работы с материалами для отделки автомобильных интерьеров 10 находит, что традиционные способы их производства обладают следующими недостатками:
1. Твердый слой 11 с необходимыми характеристиками производят путем горячего прессования первого нетканого текстильного материала 11' в форме с равной толщиной материала 15, а мягкий слой 13 с необходимыми характеристиками производят путем горячего прессования второго нетканого текстильного материала 13' в форме с неравной толщиной материала, так что традиционный способ производства требует получения двух форм, включая форму с равной толщиной материала 15 и форму с неравной толщиной материала 17, и должны быть выполнены два процесса получения форм - в форме с равной толщиной материала 15 и в форме с неравной толщиной материала 17, что приводит к более высокой стоимости производства и к более длительному времени производства, и снижает производственную мощность.
2. Твердый слой 11 вначале обрабатывают горячим прессованием в форме с равной толщиной материала 15, а затем помещают в форму с неравной толщиной материала 17 и приклеивают ко второму нетканому текстильному материалу 13' перед их обработкой горячим прессованием в пресс-форме для получения материала для отделки автомобильных интерьеров 10 с необходимыми характеристиками. Тем не менее, твердому слою 11 придают форму до того, как поместить его в пресс-форму с неравной толщиной материала 17 (если твердый слой 11 является изогнутым, угол и форма изгиба являются фиксированными), так что процесс горячего прессования в пресс-форме с неравной толщиной материала 17 в основном толкает изначально плоскую второй нетканый материал ткани 13' в соответствии с изогнутой поверхностью внутренней стенки (кривизна) пресс-формы, чтобы скрепить жесткий слой 11 с той же самой фиксированной изогнутой поверхностью. Другими словами, фиксированный твердый слой не изменяет своей формы для подгонки второго нетканого текстильного материала 13' в процессе горячего прессования в форме с неравной толщиной материала 17, но только второй нетканый текстильный материал 13' стремится изменить форму, чтобы подходить твердому слою 11, поэтому второй нетканый текстильный материал 13' иногда может быть неспособен своевременно изгибаться (по причине относительно высокой кривизны) в процессе горячего прессования в форме с неравной толщиной материала 17, что в итоге приводит к слабому соединению с твердым слоем 11, что приводит к образованию полостей и к ослаблению ожидаемых эффектов звукопоглощения и звукоизоляции.
В традиционном способе производства продукта с нетканым текстильным композиционным слоем в месте изгиба образуется зазор между твердым слоем 11 и мягким слоем 13, что представляет собой серьезную проблему качества продукта. Даже если зазор невелик, материал может легко отслоиться после продолжительного использования продукта с нетканым композиционным слоем, в частности, при использовании в условиях вибрации или толкающих сил. Такое явление отслаивания становится все интенсивнее и быстрее, так что образование полостей является абсолютным «убийцей» продукта с нетканым текстильным композиционным слоем. Однако альтернативного способа производства не существует, и дефекты не могут быть распознаны немедленно по внешнему виду, так что некоторым производителям приходится добавлять форму с неравной толщиной материала 17, чтобы минимизировать деформацию мягкого слоя 13 в процессе горячего прессования нетканого текстильного материала 13' для того, чтобы приблизить, насколько это возможно, кривизну к кривизне твердого слоя 11. По причине заранее необходимых на различных этапах твердого слоя 11 и мягкого слоя 13 ожидаемое снижение образования полостей невысоко. Более того, процесс горячего прессования имеет место в форме с неравной толщиной материала 17, приводя к увеличению себестоимости, увеличению продолжительности изготовления и снижению производственной мощности.
Краткое описание изобретения
В свете вышеописанных недостатков предшествующего уровня техники, автор настоящего изобретения опирался на годы опыта в соответствующей области промышленности, потребовавшихся для проведения обширных исследований и экспериментов, и в конце концов создал настоящее изобретение для преодоления недостатков предшествующего уровня техники.
Таким образом, первичная цель настоящего изобретения - обеспечить способ производства продукта с нетканым текстильным композиционным слоем различной твердости и добиться снижения стоимости оборудования, упрощения способа производства и улучшения объемов и качества выпускаемой продукции.
2
2
Для достижения вышеописанных целей настоящее изобретение предоставляет способ производства продукта с нетканым текстильным композиционным слоем с различными степенями твердости, а продукт с нетканым текстильным композиционным слоем содержит твердый слой и мягкий слой, где твердый слой имеет характеристику толщины 2~7 мм и массу 600~1200 г/м, а мягкий слой имеет характеристику толщины 15~40 мм и массу 600~1200 г/м, где способ включает следующие этапы:
(1) Осуществляют преформирование первого нетканого текстильного материала для получения твердого слоя с необходимыми характеристиками и преформирование второго нетканого текстильного материала для получения мягкого слоя с необходимыми характеристиками.
(2) Прикладывают первый нетканый текстильный материал ко второму нетканому текстильному материалу для получения промежуточного продукта.
(3) Нагревают промежуточный продукт в термостате при температуре нагревания 180±20°С на протяжении времени нагревания по меньшей мере 200 секунд на промежуточный продукт для размягчения в достаточной степени первого нетканого текстильного материала и второго нетканого текстильного материала, и соединяют приложенные друг к другу поверхности за счет процесса термического плавления.
(4) Переносят промежуточный продукт из термостата в форму с неравной толщиной материла для проведения первичного горячего прессования в форме, чтобы отштамповать и сформировать первый нетканый текстильный материал в твердый слой с необходимыми характеристиками и отштамповать и сформировать второй нетканый текстильный материал в мягкий слой с необходимыми характеристиками таким образом, чтобы изготовить текстильный продукт с нетканым композиционным слоем, содержащий твердый слой и мягкий слой с необходимыми характеристиками.
В вышеописанном способе производства продукта с нетканым текстильным композиционным слоем с различной степенью твердости продукт с нетканым текстильным композиционным слоем дополнительно включает промежуточную пленку, расположенную между твердым слоем и мягким слоем, изготовленную из пластика в форме пленочного барьерного слоя толщиной 30~75 мкм; а в процессе производства первый нетканый текстильный материал, промежуточную пленку и второй нетканый текстильный материал прикладывают друг к другу для получения промежуточного продукта таким образом, чтобы получить продукт с нетканым текстильным композиционным слоем, содержащий твердый слой, промежуточную пленку и мягкий слой с необходимыми характеристиками в соответствии со способом производства.
2
2
В вышеописанном способе производства продукта с нетканым текстильным композиционным слоем с различной твердостью продукт с нетканым текстильным композиционным слоем с различной твердостью содержит твердый слой, промежуточную пленку и мягкий слой, где твердый слой имеет характеристику толщины 2~7 мм и массу 600~1200 г/м, промежуточная пленка представляет собой пластиковый пленочный барьерный слой, имеющий толщину 30~75 мкм, а мягкий слой имеет характеристику толщины 15~40 мм и массу 600~1200 г/м; при этом способ включает следующие этапы:
(1) Осуществляют преформирование первого нетканого текстильного материала, чтобы получить твердый слой с необходимыми характеристиками, и преформирование второго нетканого текстильного материала таким образом, чтобы получить мягкий слой с необходимыми характеристиками, и формирование промежуточной пленки.
(2) Прикладывают друг к другу первый нетканый текстильный материал, промежуточную пленку и второй нетканый текстильный материал таким образом, чтобы получить промежуточный продукт, чтобы промежуточная пленка располагалась между первым нетканым текстильным материалом и вторым нетканым текстильным материалом.
(3) Переносят промежуточный продукт с помощью конвейерной ленты в термостат для нагревания, и нагревают промежуточный продукт при температуре нагревания 180±20°С на протяжении времени нагревания по меньшей мере 200 секунд на промежуточный продукт, чтобы в достаточной степени размягчить первый нетканый текстильный материал и второй нетканый текстильный материал, и соединяют приложенные друг к другу поверхности за счет процесса термического плавления.
(4) Переносят промежуточный продукт из термостата в форму с неравной толщиной материала для проведения горячего прессования в форме, чтобы отштамповать и сформировать первый нетканый текстильный материал в твердый слой с необходимыми характеристиками, и отштамповать и сформировать второй нетканый текстильный материал в мягкий слой с необходимыми характеристиками, таким образом, чтобы изготовить продукт с нетканым текстильным композиционным слоем, содержащий твердый слой, промежуточную пленку и мягкий слой с необходимыми характеристиками.
В вышеописанном способе производства продукта с нетканым текстильным композиционным слоем различной степени твердости промежуточный продукт последовательно направляют в термостат для осуществления операции нагревания; и промежуточный продукт последовательно фиксируют на конвейерной ленте с помощью автоматического фиксирующего устройства.
В вышеописанном способе производства продукта с нетканым текстильным композиционным слоем различной степени твердости промежуточный продукт направляют с помощью конвейерной ленты для осуществления операции нагревания с непрерывной низкой скоростью или в режиме «включено-выключено».
В вышеописанном способе производства продукта с нетканым текстильным композиционным слоем различной степени твердости промежуточный продукт переносят из термостата в форму с неравной толщиной материала и фиксируют и размещают с помощью автоматического фиксирующего устройства.
В вышеописанном способе производства продукта с нетканым текстильным композиционным слоем с различной степенью твердости, форма с неравной толщиной материала дополнительно включает устройство вакуумного отсоса, установленное в нижней части формы для присасывания и вытягивания нижней части промежуточного продукта, чтобы обеспечить его быстрое прикрепление к нижней части формы в процессе придания формы для уменьшения общей продолжительности придания окончательной формы.
В вышеописанном способе производства продукта с нетканым текстильным композиционным слоем различной твердости продукт с нетканым текстильным композиционным слоем различной твердости последовательно удаляют из формы с неравной толщиной материала с помощью автоматического устройства фиксации материалов.
В вышеописанном способе производства продукта с нетканым текстильным композиционным слоем различной твердости продукт с нетканым текстильным композиционным слоем различной твердости удаляют из формы с неравной толщиной материала и помещают в охлаждающий вентиляторный бокс для охлаждения и придания формы.
Краткое описание графических материалов
Фиг. 1а и 1b представляют собой изображение в разобранном виде и схематический вид традиционной структуры, соответственно;
Фиг. 2 представляет собой производственную карту для традиционного нетканого текстильного материала;
Фиг. 3 представляет собой схематическое изображение предпочтительного варианта осуществления настоящего изобретения; и
Фиг. 4 представляет собой производственную карту для предпочтительного варианта осуществления настоящего изобретения.
Подробное описание предпочтительных вариантов осуществления изобретения
Технические характеристики, меры, эффекты и преимущества настоящего изобретения будут ясны из подробного описания предпочтительного варианта осуществления, сопровождающегося иллюстрациями соответствующих фигур, указанными ниже.
2
2
Настоящее изобретение относится к способу производства продукта с нетканым текстильным композиционным слоем, используемым для формирования двухстороннего продукта с различными степенями твердости с обеих сторон, так что изобретение применимо для производства любого продукта с нетканым текстильным композиционным слоем. Для простоты, в качестве примера, иллюстрирующего настоящее изобретение, используется материал 20 для отделки автомобильных интерьеров. Как показано на Фиг. 3, материал для отделки автомобильных интерьеров 20 имеет структуру, включающую твердый слой 21, промежуточную пленку 22 и мягкий слой 23, причем твердый слой 21 представляет собой покровный слой, имеющий характеристику толщины (t) 2~7 мм и массу 600~1200 г/м, и этот слой представляет собой слой с относительно высокой твердостью и эффектом звукоизоляции, так что этот слой обычно монтируется в положении, не контактирующем с водителем или пассажирами; мягкий слой 23 представляет собой прокладку, имеющую характеристику толщины (t) 15~40 мм и массу 600~1200 г/м, и этот слой является более мягким и имеет относительно меньшую твердость, чтобы обеспечить звукопоглощение, так что этот слой обычно монтируется в положении, контактирующем с водителем или пассажирами; и промежуточная пленка 22 представляет собой пластиковый пленочный барьерный слой толщиной 30~75 мкм, образованный между твердым слоем 21 и мягким слоем 23, для усиления общего звукопоглощения и звукоизоляции.
Ссылаясь на Фиг. 4 для производственной карты способа промышленного изготовления продукта, представляющего собой материал для отделки автомобильных интерьеров 20, способ включает следующие этапы:
(1) Осуществляют преформирование первого нетканого текстильного материала 21' и второго нетканого текстильного материала 23', соответственно, в твердый слой 21 и в мягкий слой 23 с необходимыми характеристиками, и в то же время формируют промежуточную пленку 22. Иными словами, нетканый текстильный материал 21', промежуточную пленку 22 и второй нетканый текстильный материал 23' изготавливают заранее.
(2) Прикладывают друг к другу первый нетканый текстильный материал 21', промежуточную пленку 22 и второй нетканый текстильный материал 23' таким образом, чтобы промежуточная пленка 22 была выровнена и равномерно приложена и расположена между первым нетканым текстильным материалом 21' и вторым нетканым текстильным материалом 23', чтобы получить промежуточный продукт 24. Иными словами, каждая партия промежуточного продукта 24 включает первый нетканый текстильный материал 21', промежуточную пленку 22 и второй нетканый текстильный материал 23', приложенные друг к другу.
(3) Помещают промежуточный продукт 24 в термостат и нагревают промежуточный продукт 24 при температуре нагревания 180±20°С на протяжении времени нагревания по меньшей мере 200 секунд, таким образом, чтобы первый нетканый текстильный материал 21', промежуточная пленка 22 и второй нетканый текстильный материал в достаточной степени нагрелись и размягчились, и соединяют приложенные поверхностей за счет процесса термического плавления. При этом промежуточный продукт 24 направляется в термостат для операции нагревания с помощью конвейерной ленты при непрерывном движении с низкой скоростью или в режиме «включено-выключено». Промежуточный продукт 24 помещают на конвейерную ленту последовательно, вручную, или последовательно удерживают с помощью автоматического устройства фиксации материалов.
(4) Переносят промежуточный продукт 24 из формы с неравной толщиной материала 27 для осуществления первичного горячего прессования в форме так, что первый нетканый текстильный материал 21' штампуют и формируют с образованием твердого слоя 21 с необходимыми характеристиками, а второй нетканый текстильный материал 23' штампуют и формируют с образованием мягкого слоя 23 с необходимыми характеристиками таким образом, чтобы получить материал для отделки интерьера автомобилей 20, включающий твердый слой 21, промежуточную пленку 22 и мягкий слой 23. При этом, промежуточный продукт 24 может быть последовательно перенесен из термостата в форму с неравной толщиной материала 27 с помощью автоматического устройства фиксации материалов. Форма с неравной толщиной материала 27 дополнительно включает устройство вакуумного отсоса, установленное в нижней части формы для присасывания и вытягивания нижней части промежуточного продукта, чтобы обеспечить его быстрое прикрепление к нижней части формы в процессе придания формы для увеличения общей скорости придания окончательной формы.
(5) Переносят сформированный материал для отделки интерьеров автомобилей 20 из формы с неравной толщиной материала 27 в охлаждающий вентиляторный бокс, чтобы выполнить быстрое охлаждение и придание формы. При этом сформированный материал для отделки интерьеров автомобилей 20 удерживают и удаляют из формы с неравной толщиной материала 27 с помощью автоматического фиксатора материалов.
Материал для отделки автомобильных интерьеров 20, текстильный в соответствии с этапами вышеописанного способа производства, в общем случает требует дальнейшей обработки граней на гидравлическом листорезно-дыропробивной станок, чтобы обеспечить соответствие требуемой спецификации. Однако это лишь вспомогательный этап, и он не необходим в способе производства по настоящему изобретению.
Как описано выше, способ в соответствии с вышеизложенным вариантом осуществления применяется для производства трехслойного композиционного материала для отделки автомобильных интерьеров 20. Аналогично, способ может использоваться для производства двухслойного продукта (включающего лишь твердый слой 21 и мягкий слой 23), при принятии во внимание эффекта и стоимости изготовления материала для отделки автомобильных интерьеров 20, и, таким образом, способ производства в соответствии с настоящим изобретением не включает промежуточную пленку 22. Иными словами, первый нетканый текстильный материал 21' и второй нетканый текстильный материал 23' прикладывают друг к другу для получения промежуточного продукта 24, и те же (остальные) этапы выполняют для получения материала для отделки автомобильных интерьеров 20, включающего твердый слой 21 и мягкий слой 23 с необходимыми характеристиками.
Способ производства в соответствии с настоящим изобретением многократно опробовался в производственных условиях, и испытания показывают, что данный способ может использоваться для производства высококачественных продуктов. По сравнению с предшествующим уровнем техники, способ производства в соответствии с настоящим изобретением обладает следующими преимуществами и проявляет следующие эффекты:
1. Поскольку способ производства по настоящему изобретению просто требует формы с неравной толщиной материалов 27 (и сохраняет форму с равной толщиной материалов) для получения материала для отделки автомобильных интерьеров 20 с необходимыми характеристиками горячим прессованием, то он позволяет экономить стоимость оборудования и упрощает процесс изготовления. Говоря в целом, настоящее изобретение обеспечивает более низкую стоимость изготовления и более высокую производительность по сравнению с предшествующим уровнем техники.
2. Первый нетканый текстильный материал 21' и второй нетканый текстильный материал 23' прикладывает друг к другу и затем вместе нагревают в термостате по настоящему изобретению, невзирая на наличие или отсутствие промежуточной пленки 22, и затем помещают в форму с неравной толщиной материала 27 для горячего прессования в форме, чтобы получить материал для отделки автомобильных интерьеров 20 с необходимыми характеристиками. В процессе горячего прессования в форме с неравной толщиной материала 27 как первый нетканый текстильный материал 21', так и второй нетканый текстильный материал 23' подвергаются давлению со стороны внутренней изогнутой стенки (и кривизны) формы, для формирования твердого слоя 21 и мягкого слоя 23, так что величины изгибающего (формообразующего) давления первого нетканого текстильного материала 21' и второго нетканого текстильного материала 23' равны, и твердый слой 21 и мягкий слой 23 материала для отделки интерьера автомобилей 20, имея одинаковую форму и кривизну, могут быть точно приложены друг к другу; таким образом удается избежать слабого прикрепления или образования полостей между твердым слоем 21 и мягким слоем 23. Продукт, изготовленный способом по настоящему изобретению, обладает высоким качеством, удовлетворяющим требованиям звукопоглощения и звукоизоляции для продуктов из материала для отделки автомобильных интерьеров 20, и обладает увеличенным сроком службы.
В заключение вышеизложенного описания, в соответствии со способом производства продукта с нетканым текстильным композиционным слоем различной степени твердости, прикладывают первый нетканый текстильный материал и второй нетканый текстильный материал друг к другу для получения промежуточного продукта, помещают промежуточный продукт в термостат и нагревают его при температуре 180±20°С на протяжении по меньшей мере 200 секунд и затем переносят промежуточный продукт в форму с неравной толщиной материала для проведения первичного горячего прессования в форме, таким образом, чтобы получить продукт с нетканым текстильным композиционным слоем, включающим твердый слой и мягкий слой с необходимыми характеристиками. После того, как продукт с нетканым текстильным композиционным слоем извлекают из формы с неравной толщиной материала, продукт помещают в охлаждающий вентиляторный бокс для быстрого охлаждения и придания формы.
Очевидно, настоящее изобретение обеспечивает улучшения по сравнению с предшествующим уровнем техники и удовлетворяет требованиям к патентным заявкам, и оно надлежащим образом подано в качестве патентной заявки. При том, что изобретение было описано посредством конкретных вариантов осуществления изобретения, специалистом в данной области техники может быть осуществлено множество модификаций и вариантов изобретения без отступления от объема и сущности изобретения, изложенного в формуле изобретения.